(57)【要約】  ひび割れ幅がある幅以上であっても、ゲルによるひび割れの充填が可能となり、充分な防水性、止水性を付与できる改質方法を提供する。この方法は、ひび割れを有するコンクリートの表面に、珪酸塩を含む溶液を注入もしくは噴霧または塗布する第１の工程と、珪酸塩を含む溶液により湿潤したコンクリートの表面を持つひび割れ内部に、加水により流動化した無機系材料を注入または塗布して充填する第２の工程と、無機系材料がひび割れ内に充填された後のコンクリートの表面に、珪酸塩を含む溶液を噴霧または塗布する第３の工程とを含む。【選択図】  図１
2020004434.tif 000002
【特許請求の範囲】
【請求項１】
コンクリートの改質方法であって、
ひび割れを有するコンクリートの表面に、珪酸ナトリウム、珪酸カリウム、珪酸リチウムの少なくとも２種を含有する珪酸塩を含む溶液を注入もしくは噴霧または塗布する第１の工程と、
前記珪酸塩を含む溶液により湿潤したコンクリートの表面を持つひび割れ内部に、加水により流動化した無機系材料を注入または塗布して充填する第２の工程と、
前記無機系材料がひび割れ内に充填された後のコンクリートの表面に、珪酸塩を含む溶液を噴霧または塗布する第３の工程とを含む、改質方法。
【請求項２】
前記無機系材料は、セメントであり、前記珪酸塩は、珪酸ナトリウム、珪酸カリウム、珪酸リチウムのうちの少なくとも２つを含む、請求項１に記載の改質方法。
【請求項３】
前記珪酸塩は、珪酸ナトリウム、珪酸カリウム、珪酸リチウムのうちの２つを含み、２つの前記珪酸塩が、モル比で１：９〜９：１の割合で配合される、請求項２に記載の改質方法。
【請求項４】
前記珪酸塩は、珪酸ナトリウム、珪酸カリウム、珪酸リチウムのうちの２つを含み、２つの前記珪酸塩が、モル比で１：１の割合で配合される、請求項１に記載の改質方法
【請求項５】
前記コンクリートに形成されたひび割れの幅を測定する第４の工程を含み、
測定された幅が所定の幅以上である場合に、前記第１の工程と、前記第２の工程と、第３の工程とを実施する、請求項１〜４のいずれか１項に記載の改質方法。
【請求項６】
前記第３の工程の後に、前記コンクリートに対して散水する第５の工程を含む、請求項１〜５のいずれか１項に記載の改質方法。
【請求項７】
前記ひび割れに沿って溝を形成する第６の工程と、前記溝を充填物により充填する第７の工程とを含む、請求項１〜６のいずれか１項に記載の改質方法。
【請求項８】
コンクリートの改質材であって、
ひび割れを有するコンクリートの表面に注入もしくは噴霧または塗布され、珪酸ナトリウム、珪酸カリウム、珪酸リチウムから選択される少なくとも２種の珪酸塩を含む溶液と、
前記珪酸塩を含む溶液により湿潤したコンクリートの表面を持つひび割れ内部を注入または塗布により充填する、無機系材料を混合した水性充填剤とから構成され、
前記珪酸塩を含む溶液は、前記水性充填剤によりひび割れ内が充填された後のコンクリートの表面に噴霧または塗布される、改質材。
【請求項９】
前記溶液は、少なくともナトリウム元素と、カリウム元素とを等モル含有してなる、請求項８に記載の改質材。
【発明の詳細な説明】
【技術分野】
【０００１】
本発明は、コンクリートの改質方法および改質材に関し、より詳細にはコンクリートに形成されたひび割れを補修するための改質方法および改質材に関する。
【背景技術】
【０００２】
コンクリートの表層は、乾燥、日射、温度変化、湿度変化、雨や二酸化炭素への暴露、凍害等の様々な環境にさらされる。これらの要因からコンクリートを守り、コンクリートの劣化を防いで長寿命化を目指すことが重要である。ところが、実際にひび割れのないコンクリートを作ることは困難である。【０００３】
そこで、一般にコンクリート構造物に対しては、ひび割れ幅をある一定程度許容し、これを超えるひび割れ幅に対して適切な処置を施すことが、建築、土木構造物の設計施工で規定されている。一般的な建築構造物ではそのひび割れ幅は０．３ｍｍとされ、一般的な土木構造物では０．２ｍｍとされている。【０００４】
従来、このようなコンクリートのひび割れを補修する方法として、アルカリ金属の珪酸塩水溶液を塗布し、ひび割れに浸透させ、コンクリート中の成分と反応してゲルを形成させ、そのゲルによりひび割れを充填する方法が提案されている（例えば、特許文献１〜５参照）。
【先行技術文献】
【特許文献】
【０００５】
【特許文献１】特開２００３−２１２６７４号公報
【特許文献２】特開２００４−３２３３３３号公報
【特許文献３】特開２００５−２３９５２３号公報
【特許文献４】特開２０１０−０７０４０３号公報
【特許文献５】特許第５５０４４１４号公報
【発明の概要】
【発明が解決しようとする課題】
【０００６】
しかしながら、ひび割れ幅がある幅以上である場合、ゲルが形成されるまで珪酸塩水溶液をひび割れ内に保持することができないため、ゲルによるひび割れの充填が期待できないという問題があった。
【課題を解決するための手段】
【０００７】
本発明は、上記課題に鑑み、コンクリートの改質方法であって、
ひび割れを有するコンクリートの表面に、珪酸ナトリウム、珪酸カリウム、珪酸リチウムの少なくとも２種を含有する珪酸塩を含む溶液を注入もしくは噴霧または塗布する第１の工程と、
珪酸塩を含む溶液により湿潤したコンクリートの表面を持つひび割れ内部に、加水により流動化した無機系材料を注入または塗布して充填する第２の工程と、
無機系材料がひび割れ内に充填された後のコンクリートの表面に、珪酸塩を含む溶液を噴霧または塗布する第３の工程とを含む、改質方法が提供される。
【発明の効果】
【０００８】
本発明によれば、ひび割れ幅がある幅以上であっても、ゲルによるひび割れの充填が可能となり、充分な防水性、止水性を付与することができる。
【図面の簡単な説明】
【０００９】
【図１】コンクリートに形成されたひび割れを補修する作業の流れを示したフローチャート。
【図２】コンクリートにひび割れが生じた状態を説明する図。
【図３】ひび割れに各溶液が浸透する様子を示す概念図。
【図４】２つのコンクリートブロックを収容する透明な容器を例示した面。
【図５】容器内に２つのコンクリートブロックを収容し、周囲をコーキング材でシールしたところを例示した図。
【図６】２つのコンクリートブロック間の隙間を塞いだところを例示した図。
【図７】隙間を塞いだ２つのコンクリートブロックの上部に水を張ったところを例示した図。
【発明を実施するための形態】
【００１０】
コンクリートは、セメント、骨材、水、混和剤をミキサーに投入し、錬り混ぜ、型枠を組み、型枠内に打設し、凝結が適切に進むように養生し、脱型することにより所望の形状に製造される。
【００１１】
セメントは、石灰石や粘土等を混ぜ、焼成することにより生成されるクリンカと、石膏とを含む、水和反応や重合等により硬化する粉体である。骨材は、砂利や砂等で、セメントの割合を減らし、セメントの水和反応による発熱や水分の蒸発による収縮を抑制する。混和剤は、強度や耐久性の向上、凝結速度の調整等を目的として添加される薬剤である。
【００１２】
養生は、コンクリートが充分に硬化するまで、温度や水分含有量を管理する作業である。養生作業では、ブルーシート等でコンクリートを覆い、ヒータ等により温度を適温に保ち、散水する等して水分含有量を規定量に保つ。
【００１３】
コンクリートは、余剰の水分を含み、余剰水分が蒸発することによる乾燥収縮、温度変化、湿度変化、雨や二酸化炭素への暴露、凍害により、また、建築物の重量や地震力等の外部からの荷重を受けて、ひび割れが発生する。
【００１４】
コンクリートのひび割れは、ある一定程度の幅であれば許容される。その一方で、これを超えるひび割れ幅に対しては、適切な処置を施すことが要求される。処置が必要なひび割れには、ひび割れ幅が０．２ｍｍ未満の小さなひび割れから０．２ｍｍ以上の大きなひび割れまで存在する。これらの両方を補修する方法について、図１を参照して説明する。
【００１５】
図１は、コンクリートに形成されたひび割れを補修する作業の流れを示したフローチャートである。作業は、ステップ１００から開始し、ステップ１０１で、補修するための溶液が注入しやすいようにコンクリート表面の下地を清掃する等して処理する。下地の清掃は、例えば刷毛、清水による高圧水、ワイヤブラシ等を使用して、埃等を払うことにより行われる。
【００１６】
コンクリート１０には、上記の要因により、図２に示すようなひび割れ１１が形成される。図２（ａ）は、外観に見えるひび割れを例示した図で、図２（ｂ）は、切断線Ａ−Ａで切断した断面を拡大して示した図である。ひび割れ１１が形成されると、雨水や二酸化炭素等がひび割れ１１を介してコンクリート１０内に入り込み、コンクリート１０を劣化させ、内部の鉄筋が錆び等して、耐久性を低下させる。このひび割れを塞ぐために補修が行われる。
【００１７】
ステップ１０２では、コンクリート表面におけるひび割れの幅を測定する。ひび割れ幅は、図２（ｂ）に示すひび割れの幅で、クラックスケール（定規）や、ひび割れをカメラで撮像し、撮像画像を解析することにより幅を計算するシステム等を測定器として使用し、測定することができる。ひび割れ幅は、ひび割れの大きさと関係し、大きいほど雨水等が浸透しやすくなり、コンクリートの強度が低下する。
【００１８】
ステップ１０３では、ひび割れ幅が０．２ｍｍ以上かどうかを確認し、０．２ｍｍ以上の場合、ステップ１０４へ進み、０．２ｍｍ未満の場合、ステップ１２４へ進む。ステップ１０４では、ひび割れ幅が０．３ｍｍ以上かどうかを確認する。ここでは、ひび割れ幅０．２ｍｍ、０．３ｍｍの２つを基準として判断しているが、０．２ｍｍ、０．３ｍｍに限定されるものではなく、適切な幅を適宜設定することができる。
【００１９】
ひび割れ幅が０．３ｍｍ以上の場合、ステップ１０５へ進み、ディスクラインダー等の研削装置を使用し、ひび割れに沿って断面がＵ形またはＶ形に溝を形成する。この場合、ひび割れが大きく、ひび割れが広がりやすいことから、補強効果を高めるために、このような溝を形成し、接着面積を増やすＵカットシール充填工法を併用する。
【００２０】
溝内を清水による高圧水またはワイヤブラシ等で清掃した後、ステップ１０６へ進み、深く浸透させるために散水した後、ステップ１０７で、溝内に、珪酸塩を含む溶液（以下、珪酸塩溶液とする。）を注入もしくは噴霧または塗布し、ひび割れの表面を湿潤状態にする。このように湿潤状態にすることで、ひび割れ内部表面近傍のコンクリートを改質するとともに、後に無機系材料をひび割れに充填した際にコンクリートと一体化する。
【００２１】
珪酸塩溶液は、例えば珪酸ナトリウム、珪酸カリウム、珪酸リチウムの少なくとも２つを混合し、水を適当量添加して作製されたアルカリシリケート水溶液とされる。アルカリシリケート水溶液は、ｐＨが１１〜１２で、珪酸塩の粒子径が約１〜１０ｎｍと小さく、６〜８（ｍＰａ・ｓ）といった低粘度の溶液である。少なくとも２種類のアルカリ金属を含有させる理由は、水中における混合アルカリ効果により、アルカリ金属イオンの移動度を低下させることで、カルシウムイオンとの反応を抑制し、コンクリートの深部まで、例えば表面から２００ｍｍ程度までアルカリ金属イオンを送達することが可能となるためである。また、アルカリ金属イオンがコンクリート深部にまで達するので、水分の消失後に珪酸ナトリウム、珪酸カリウムといった形で残留した珪酸塩は、事後的に雨水等に曝されると、再度深部におけるカルシウムイオンを溶出させて、シリケートとゲルを形成することにより、自動的にひび割れを補修するという作用を提供し、さらに長期間の補修性を提供することができる。
【００２２】
これらの珪酸塩を２種類以上配合するのは、単独の珪酸塩の場合に比較して、硬度、密度が増し、化学耐久性が向上するからである。珪酸ナトリウム、珪酸カリウム、珪酸リチウムの少なくとも２つを混合する際の配合比は、２つを混合する場合、モル比で１：９〜９：１の範囲内とすることができ、３：７〜７：３の範囲内にすることが望ましい。３つを混合する場合は、珪酸ナトリウムを５〜９０モル％、珪酸カリウムを５〜９０モル％、珪酸リチウムを５〜９０モル％の配合比率とすることができ、珪酸ナトリウムを１５〜７０モル％、珪酸カリウムを１５〜７０モル％、珪酸リチウムを１５〜７０モル％の配合比率にすることが望ましい。
【００２３】
なお、ゲル化にかかる時間が長くなり過ぎると、水等の浸入を防止するゲルの作用が発揮されないため、珪酸ナトリウムと珪酸カリウムとの割合を、モル比で上記の３：７〜７：３の範囲内にすることが望ましい。
【００２４】
また、特定の実施形態においては、珪酸ナトリウム、珪酸カリウム、珪酸リチウムから選択した２種類の珪酸塩の水溶液中に、アルカリ金属イオンが、１：１の等モル比で存在する珪酸水溶液を珪酸塩系コンクリート改質剤として併用することが好ましい。アルカリ金属イオンが、モル比で１：１の割合で存在するケイ酸塩水溶液は、混合アルカリ効果によりコンクリートに深く浸透し、深部まで長期間にわたりコンクリートを改質し、保護するため、ひび割れ補修性に優れた効果を有する。
【００２５】
本実施形態で使用される珪酸塩水溶液には特に限定はないが、例えば、珪酸ナトリウム、珪酸カリウム、珪酸リチウムから選択された珪酸塩の少なくとも２種を含む珪酸塩系コンクリート改質剤、例えば珪酸ナトリウムと、珪酸カリウムとを、アルカリ金属元素のモル比で１：１で含有する日本プロロング株式会社製の珪酸塩系コンクリート改質剤「エバープロロング」を使用することができる。
【００２６】
珪酸塩に添加する水量は、珪酸塩を分散させることができる量であればいかなる量であってもよい。
【００２７】
珪酸塩溶液を塗布する方法としては、はけ塗り、ロールコーティング、スプレーコート等を挙げることができる。珪酸塩溶液を噴霧する方法としては、スプレーを使用する方法を挙げることができる。スプレーを使用する際は、そのノズルをひび割れ部に密着させ、深い浸透を試みることができる。珪酸塩溶液を注入する方法としては、油差しを使用する方法を挙げることができる。
【００２８】
珪酸塩溶液を塗布等した後のひび割れ１１は、例えば図３（ａ）に示すようなものとなる。図３（ａ）を参照すると、ひび割れ内部のコンクリート表面から厚さ数ｍｍ程度、珪酸塩溶液が浸透して改質部１３を形成し、ひび割れ１１内の露出した表面が、珪酸塩溶液１２で濡れた状態となっている。
【００２９】
補修対象のコンクリートスラブがデッキスラブで、ひび割れが貫通している場合は、油差し等を用いて、珪酸塩溶液の底面滞留を意図してたっぷり注入する。
【００３０】
珪酸塩溶液を塗布等した後、ステップ１０８で、施工面全体に散水し、湿潤状態に置く。
【００３１】
このようにして湿潤状態に置いた後、ステップ１０９へ進み、加水により流動化した無機系材料を水性充填剤として注入または塗布する。粒子径が比較的大きい無機系材料により、ひび割れをある程度充填するためである。
【００３２】
無機系材料としては、例えばセメントを用いることができる。なお、一般に使用されるセメントの粒子は、粒子径が大きいので、微細な粒子であることが好ましい。セメントは流動化してセメントスラリーとすることで、手押しモルタルポンプで注入することが可能となる。また、流動化を改善するために、必要に応じて混和剤を添加してもよい。
【００３３】
セメントとしては、ポルトランドセメントを用いることができるが、これに限られるものではなく、高炉セメント、シリカセメント、フライアッシュセメント等であってもよい。高炉セメントは、高炉スラグの微粉末とポルトランドセメントを混合したセメントで、シリカセメントは、シリカを６０％以上含む天然のシリカ質混合材とポルトランドセメントを混合したセメントである。フライアッシュセメントは、石炭の焼却灰（フライアッシュ）とポルトランドセメントを混合したセメントである。
【００３４】
セメントスラリーの注入は、低濃度スラリーで開始し、配合を変えながら水セメント比６０〜８０％の高濃度スラリーにより行うことができる。
【００３５】
ステップ１０９で充填した後のひび割れ１１は、図３（ｂ）に示すようなものとなる。すなわち、ひび割れ１１内のある程度の部分がセメント１４により埋められる。加水により流動化したセメントは、珪酸塩溶液に比較して、粒子径も大きく、粘度も高いため、珪酸塩溶液のようにすぐに下方へ流れてしまうことはないからである。
【００３６】
本方法でのひび割れ充填は、セメント等の無機系材料を用い、エポキシ樹脂やアクリル系の樹脂等の有機系材料を使用しないため、材料の経年劣化の発生をなくすことができる。また、珪酸塩溶液と併用することによって、注入したセメントグラウトに硬化や収縮現象が現れて、ひび割れ面でコンクリートと剥離し、新たなひび割れを発生させることを防止することができる。
【００３７】
流動化した無機系材料を塗布する方法は、珪酸塩溶液を塗布する方法と同様、はけ塗り、ロールコーティング、スプレーコート等を挙げることができる。流動化した無機系材料を注入する方法では、手押しモルタルポンプを使用することができる。
【００３８】
セメント１４は、充填されたひび割れ１１内で水と反応し、重合して硬化し、コンクリート１０と一体化する。これだけでは、その後の乾燥や温度変化による収縮に追従することができず、新たなひび割れが発生する。また、注入が進み、ひび割れ幅が小さくなると、セメント粒子を注入することができない部分が生じ、欠陥として残ってしまう。これでは、欠陥から雨水等が入り込み、コンクリートを劣化させ、耐久性を低下させてしまう。
【００３９】
そこで、ステップ１１０で散水して施工面を充分に湿潤させた後、ステップ１１１で無機系材料を充填した後のコンクリート表面に、再び珪酸塩溶液を噴霧または塗布する。この作業では、セメント１４によりひび割れを粗く充填した後に、残った空隙に珪酸塩溶液を浸透させる。ステップ１０７で珪酸塩溶液により湿潤状態にしておいたので、ステップ１０９で充填されたセメント１４の細かい粒子間にも珪酸塩溶液を行き渡らせることができる。なお、この珪酸塩溶液の塗布等は、注入した無機系材料がある程度強度を有するように硬化した後に実施される。硬化時間の目安は１２時間程度である。
【００４０】
珪酸塩溶液は、上記のように珪酸塩の粒子径が小さく、低粘度の溶液であるため、セメント粒子間等の狭い隙間にも浸透し、また、毛管現象により、垂直方向に立ち上がった溝等にも浸透し、外部へ流出することなくひび割れ１１内に保持される。このような珪酸塩溶液を使用することで、コンクリート表面への噴霧や塗布のみでも、小さいひび割れでも内部に浸透させることができる。珪酸塩溶液の散布後、ステップ１１２で工区全体に散水し、施工面を充分に湿潤させる。
【００４１】
珪酸塩溶液は、水を介してコンクリートに含まれる水酸化カルシウムと反応（ポラゾン反応）し、アルカリカルシウムシリケート（ゲル）を生成する。具体的には、カルシウムイオンが珪酸アニオンの鎖と結合し、カルシウムシリケート鎖を作り、これが互いに結合してゲル化が起こる。このゲル化により、上記の空隙が塞がれ、雨水等の浸入を防ぐ。すなわち、図３（ｃ）に示すように、ひび割れ１１内のセメント１４で埋められた部分以外の空隙がゲル１５により塞がれる。
【００４２】
珪酸塩溶液としては、上記の３つの材料のうちの、特に珪酸ナトリウムと珪酸カリウムとを混合して作製されたアルカリシリケート水溶液が好ましい。これは、ナトリウムイオンやカリウムイオンが珪酸アニオンの鎖を長くせず、むしろ短くするように働き、ゲル化を遅らせるからである。これにより、ゲル化に必要な時間が長くなり、コンクリートの深部までアルカリシリケート水溶液を浸透させることができる。
【００４３】
この場合、ゲル化にかかる時間が長くなり過ぎると、水等の浸入を防止するゲルの作用が発揮されないため、珪酸ナトリウムと珪酸カリウムとの割合をモル比で、上記の３：７〜７：３の範囲内にすることが望ましい。
【００４４】
この珪酸塩溶液の塗布等も、先の珪酸塩溶液や流動化した無機系材料の塗布等と同様の方法を用いることができる。ステップ１０７で使用する珪酸塩溶液と、ステップ１１１で使用する珪酸塩溶液は、同じ２種類以上のアルカリシリケートを混合した溶液であってもよいし、異なる２種類以上のアルカリシリケートを混合したものであってもよい。また、水の添加量も、ステップ１０７で使用する珪酸塩溶液と、ステップ１１１で使用する珪酸塩溶液とで、同じ量としてもよいし、異なる量としてもよい。
【００４５】
ステップ１１３では、上記の溝に無機系材料（セメント）を充填物として充填し、溝を埋める。この溝を埋めた後も、ステップ１１４で散水を行い、ステップ１１５で珪酸塩溶液を噴霧または塗布する。散水は、ひび割れを中心として両側に数センチの範囲に行う。珪酸塩溶液の塗布等も、散水と同じ範囲に行う。この場合の珪酸塩溶液も、ステップ１０７やステップ１１１で使用する珪酸塩溶液と同じ２種類以上のアルカリシリケートを混合した溶液であってもよいし、異なる２種類以上のアルカリシリケートを混合したものであってもよい。また、水の添加量も、ステップ１０７やステップ１１１で使用する珪酸塩溶液と同じ量としてもよいし、異なる量としてもよい。
【００４６】
珪酸塩溶液を塗布等した後、ステップ１１６で工区全体に散水し、施工面を充分に湿潤させる。
【００４７】
ステップ１０４における確認で、ひび割れ幅が０．３ｍｍ未満の場合、ステップ１１７へ進み、上記の溝を形成することなく、散水した後、ステップ１１８で、ひび割れを有するコンクリート表面に、珪酸塩溶液を注入もしくは噴霧または塗布する。そして、ステップ１１９で散水し、ステップ１２０で、加水により流動化した無機系材料を注入または塗布して充填する。
【００４８】
無機系材料の充填後、ステップ１２１で散水し、ステップ１２２で、無機系材料を充填した後のコンクリート表面に、珪酸塩溶液を噴霧または塗布する。その後、ステップ１２３で工区全体に散水し、施工面を充分に湿潤させる。
【００４９】
ステップ１０３の確認で、ひび割れ幅が０．２ｍｍ未満の場合、ステップ１２４で散水した後、ステップ１２５で珪酸塩溶液の噴霧または塗布のみを行う。これは、ひび割れ自体が小さいので、セメント粒子によりひび割れを粗く充填する必要がないからである。ステップ１２５では、珪酸塩溶液を注入し、ゲル１５を生成させて空隙を塞ぐ。珪酸塩溶液の塗布等の後、ステップ１２６で工区全体に散水し、施工面を充分に湿潤させる。
【００５０】
ステップ１１６もしくはステップ１２３またはステップ１２６で散水した後、ステップ１２７へ進み、ひび割れ箇所が他に存在するかを確認し、存在する場合には、ステップ１０２へ戻り、他のひび割れについても同様の作業を行う。
【００５１】
テップ１２７で存在しないことを確認した場合は、ステップ１２８へ進み、養生を行う。養生の際、コンクリート中のカルシウムとの反応を促進させるために、散水する等して、水を供給することができる。充分に硬化したところで、ステップ１２９においてコンクリートのひび割れの補修を終了する。
【００５２】
なお、この作業の流れは一例であり、ひび割れを１つずつ測定、塗布等を行うのではなく、全てのひび割れについて一度に測定し、その後、ひび割れ幅に応じて塗布等を行ってもよい。また、全ての塗布等を待って養生を行うのではなく、１つのひび割れについて塗布等を行う毎に養生を行ってもよい。
【００５３】
ここに、本方法で補修の効果を試すために行った試験および試験結果を示す。試験には、図４に示すような、透明なアクリル製のケース２０内に、ケース２０の内面から中央に向けて突出する複数の突起２１を設け、複数の突起２１上に複数の穴２２を有するプレート２３を載せ、プレート２３上に、２つのコンクリートブロック２４を一定の間隔で離間して配置したものを、２組用いた。なお、図４では１組のみの構成を例示している。
【００５４】
１つは、２つのコンクリートブロック２４の間隔を０．５ｍｍとし、もう１つは、２つのコンクリートブロック２４の間隔を０．７５ｍｍとした。そして、それぞれの２つのコンクリートブロック２４の上部周囲を、図５に示すように、市販のコーキング材２５でシールした。図５は、ケース２０を上から見た図である。これにより、模擬的なひび割れを、２つのコンクリートブロック２４間の隙間２６により形成した。
【００５５】
図６に示すように、周囲をコーキング材２５でシールされた２つのコンクリートブロック２４の上面に、ナトリウムシリケートとカリウムシリケートを５：５のモル比で含有するアルカリシリケート水溶液２７（日本プロロング株式会社製、エバープロロング）を、２つのコンクリートブロック２４の上面に塗布し、表面を湿潤状態にした。また、隙間２６の内部のコンクリート表面から厚さ数ｍｍ程度、珪酸塩溶液が浸透して改質され、改質部２８が形成された。
【００５６】
次に、加水により流動化したセメント（セメント分散液）２９を、２つのコンクリートブロック２４の上面に塗布した。セメント２９は、しばらくすると、固化して粘着性がなくなってくる。粘着性がなくなってきたことを確認した後、上記と同じアルカリシリケート水溶液を、再び２つのコンクリートブロック２４の上面に塗布し、１週間養生した。養生後の２つのコンクリートブロック２４間は、充填物（セメントと生成されたゲル）３０により塞がれた。
【００５７】
試験は、図７に示すように、アクリル製のケース２０の上部３１に水３２を張り、アクリル製のケース２０の底部３３に水が漏れるかどうかを観察することにより行った。上部３１は、ケース２０内のコーキング材２５と充填物３０によりシールされた２つのコンクリートブロック２４の上側の部分であり、底部３３は、ケース２０内のプレート２３の下側の部分である。
【００５８】
間隔を０．５ｍｍ、０．７５ｍｍにしたものの底部３３を数日間観察したが、いずれも水漏れは観測されなかった。
【００５９】
このことから、ひび割れ幅が０．２ｍｍ以上であっても、充分な防水性、止水性を付与することができることが確認できた。
【００６０】
以上に説明したように、複雑なコンクリートのひび割れに対し、珪酸塩溶液と、加水により流動化した無機系材料とを組み合わせて使用することで、コンクリートのひび割れに適切に対応することができる。したがって、本方法は、コンクリートの漏水対策、止水対策として有効に機能を発揮する。
【００６１】
本発明では、コンクリートのひび割れの改質方法のほか、改質材も提供することができる。改質材は、珪酸塩溶液と、無機系材料を混合した水性充填材とから構成される。水性充填材は、流動化を改善するために、混和剤を含むこともできる。水性充填剤は、珪酸塩溶液により湿潤したコンクリートの表面を持つひび割れ内部を注入または塗布により充填することができる。
【００６２】
水性充填剤は、現場において無機系材料に水等を加えて混合し、必要に応じて添加剤を添加することにより製造することができる。
【００６３】
これまで本発明のコンクリートの改質方法について上述した実施形態をもって詳細に説明してきたが、本発明は、上述した実施形態に限定されるものではなく、他の実施形態や、追加、変更、削除など、当業者が想到することができる範囲内で変更することができ、いずれの態様においても本発明の作用・効果を奏する限り、本発明の範囲に含まれるものである。
【符号の説明】
【００６４】
１０…コンクリート
１１…ひび割れ
１２…珪酸塩溶液
１３…改質部
１４…セメント
１５…ゲル
２０…ケース
２１…突起
２２…プレート
２３…穴
２４…コンクリートブロック
２５…コーキング材
２６…隙間
２７…アルカリシリケート水溶液
２８…改質部
２９…セメント
３０…充填物
３１…上部
３２…水
３３…底部
【図１】
2020004434.tif 000003
【図２】
2020004434.tif 000004
【図３】
2020004434.tif 000005
【図４】
2020004434.tif 000006
【図５】
2020004434.tif 000007
【図６】
2020004434.tif 000008
【図７】
2020004434.tif 000009
【国際調査報告】
2020004434.tif 000010
2020004434.tif 000011
2020004434.tif 000012
2020004434.tif 000013